(57)【要約】【課題】廃インク収容部での廃インク堆積を抑制しながら、発色性に優れた画像を記録することが可能なインクジェット記録方法を提供する。【解決手段】第１インク及び第２インクをそれぞれ吐出する吐出口を有する記録ヘッドと、画像の記録に用いない第１インクと第２インクを吐出口から排出及び混合した後に廃インク収容部に直接滴下する、吐出口からの第１インク及び第２インクの吐出状態を回復させる回復機構と、を備えたインクジェット記録装置を使用して記録媒体に画像を記録するインクジェット記録方法である。第１インクが、顔料を含有する水性インクであり、第２インクが、第１ウレタン樹脂を含有する水性インクであり、第１インクの４５質量％が蒸発した第１蒸発インクの粘度が、２５ｍＰａ・ｓ以上５００ｍＰａ・ｓ以下である。【選択図】図１
2020146883.tif 000002
【特許請求の範囲】
【請求項１】
第１インク及び第２インクをそれぞれ吐出する吐出口を有する記録ヘッドと、画像の記録に用いない前記第１インクと前記第２インクを前記吐出口から排出及び混合した後に廃インク収容部に直接滴下する、前記吐出口からの前記第１インク及び前記第２インクの吐出状態を回復させる回復機構と、を備えたインクジェット記録装置を使用して記録媒体に画像を記録するインクジェット記録方法であって、
前記第１インクが、顔料を含有する水性インクであり、
前記第２インクが、第１ウレタン樹脂を含有する水性インクであり、
前記第１インクの４５質量％が蒸発した第１蒸発インクの粘度η１が、２５ｍＰａ・ｓ以上５００ｍＰａ・ｓ以下であることを特徴とするインクジェット記録方法。
【請求項２】
前記第１蒸発インクの粘度η１と、前記第２インクの４５質量％が蒸発した第２蒸発インクの粘度η２との和（η１＋η２）が、３００ｍＰａ・ｓ以下である請求項１に記載のインクジェット記録方法。
【請求項３】
前記第１蒸発インクの粘度η１と、前記第２インクの４５質量％が蒸発した第２蒸発インクの粘度η２との差（η１−η２）が、０ｍＰａ・ｓ以上２５０ｍＰａ・ｓ以下である請求項１又は２に記載のインクジェット記録方法。
【請求項４】
前記第２インクの４５質量％が蒸発した第２蒸発インクの粘度η２が、４０ｍＰａ・ｓ以下である請求項１乃至３のいずれか１項に記載のインクジェット記録方法。
【請求項５】
前記第１インクが、さらに第２ウレタン樹脂を含有する請求項１乃至４のいずれか１項に記載のインクジェット記録方法。
【請求項６】
前記第１インク中、前記第２ウレタン樹脂の含有量（質量％）が、前記顔料の含有量（質量％）に対する質量比率で、０．２５倍以上１．００倍以下である請求項５に記載のインクジェット記録方法。
【請求項７】
前記第１インクの表面張力γ１と、前記第２インクの表面張力γ２との差（γ１−γ２）が、３ｍＮ／ｍ以上である請求項１乃至６のいずれか１項に記載のインクジェット記録方法。
【請求項８】
前記回復機構が、前記第１インク及び前記第２インクに対応する前記吐出口をそれぞれキャッピングするキャップと、前記キャップでキャッピングした前記吐出口から前記第１インクと前記第２インクを一括して吸引する吸引手段と、を備える請求項１乃至７のいずれか１項に記載のインクジェット記録方法。
【請求項９】
下記式（１）の関係を満たすように、前記吐出口から前記第１インクと前記第２インクを一括して吸引する請求項８に記載のインクジェット記録方法。
（Ａ／３）≦Ｂ    ・・・（１）
Ａ：第１インクの吸引量（ｇ）
Ｂ：第２インクの吸引量（ｇ）
【請求項１０】
請求項１乃至９のいずれか１項に記載のインクジェット記録方法に用いるインクジェット記録装置であって、
第１インク及び第２インクをそれぞれ吐出する吐出口を有する記録ヘッドと、画像の記録に用いない前記第１インクと前記第２インクを前記吐出口から排出及び混合した後に廃インク収容部に直接滴下する、前記吐出口からの前記第１インク及び前記第２インクの吐出状態を回復させる回復機構と、を備え
前記第１インクが、顔料を含有する水性インクであり、
前記第２インクが、第１ウレタン樹脂を含有する水性インクであり、
前記第１インクの４５質量％が蒸発した第１蒸発インクの粘度η１が、２５ｍＰａ・ｓ以上５００ｍＰａ・ｓ以下であることを特徴とするインクジェット記録装置。
【発明の詳細な説明】
【技術分野】
【０００１】
本発明は、インクジェット記録方法、及びインクジェット記録装置に関する。
【背景技術】
【０００２】
近年、文字や図表を含むビジネス文章を普通紙などの記録媒体に印刷する場合にインクジェット記録方法が利用されており、このような用途への利用頻度が格段に増加している。このような用途では、記録される画像に高いレベルの発色性や、光、オゾンガス、水などへの耐性（いわゆる堅牢性）が要求される。このような要求に応えるべく、例えば、顔料を色材として含有する水性の顔料インクが提案されている（特許文献１）。
【０００３】
染料を色材として含有する染料インクで記録した画像と比べて、顔料インクで記録した画像の発色性が高い要因は、顔料インクを用いた方が記録媒体の表面上に存在する色材量が多くなる点にある。染料は記録媒体の内部にまで浸透しやすいのに対し、顔料は記録媒体の内部にまで浸透しにくく、インク中の液体成分の蒸発などによって急速に凝集して記録媒体の表面上に残存するといった特性を有する。すなわち、画像の発色性を向上させるには、液体成分の蒸発時の顔料の凝集性を高めることが重要である。しかし、顔料の凝集性を高めたインクは、吐出口からのインクの吐出状態を回復させる回復機構を構成する廃インク収容部において顔料が凝集してしまい、廃インク堆積といった課題が発生しやすい。
【先行技術文献】
【特許文献】
【０００４】
【特許文献１】特開２０１６−０６８５３８号公報
【発明の概要】
【発明が解決しようとする課題】
【０００５】
本発明者らは、特許文献１で提案されたインクで記録した画像の発色性を確認するとともに、廃インク収容部で廃インク堆積が生ずるか否かについて検討した。その結果、廃インク堆積の発生はある程度抑制される一方で、画像の発色性が不十分になることが判明した。
【０００６】
したがって、本発明の目的は、廃インク収容部での廃インク堆積を抑制しながら、発色性に優れた画像を記録することが可能なインクジェット記録方法を提供することにある。また、本発明の別の目的は、このインクジェット記録方法に用いるインクジェット記録装置を提供することにある。
【課題を解決するための手段】
【０００７】
すなわち、本発明によれば、第１インク及び第２インクをそれぞれ吐出する吐出口を有する記録ヘッドと、画像の記録に用いない前記第１インクと前記第２インクを前記吐出口から排出及び混合した後に廃インク収容部に直接滴下する、前記吐出口からの前記第１インク及び前記第２インクの吐出状態を回復させる回復機構と、を備えたインクジェット記録装置を使用して記録媒体に画像を記録するインクジェット記録方法であって、前記第１インクが、顔料を含有する水性インクであり、前記第２インクが、第１ウレタン樹脂を含有する水性インクであり、前記第１インクの４５質量％が蒸発した第１蒸発インクの粘度が、２５ｍＰａ・ｓ以上５００ｍＰａ・ｓ以下であることを特徴とするインクジェット記録方法が提供される。
【発明の効果】
【０００８】
本発明によれば、廃インク収容部での廃インク堆積を抑制しながら、発色性に優れた画像を記録することが可能なインクジェット記録方法を提供することができる。また、本発明によれば、このインクジェット記録方法に用いるインクジェット記録装置を提供することができる。
【図面の簡単な説明】
【０００９】
【図１】本発明のインクジェット記録装置を構成する回復機構の一例を示す模式図である。
【発明を実施するための形態】
【００１０】
以下に、好ましい実施の形態を挙げて、さらに本発明を詳細に説明する。本発明においては、化合物が塩である場合は、インク中では塩はイオンに解離して存在しているが、便宜上、「塩を含有する」と表現する。また、インクジェット用の水性インクのことを、単に「インク」と記載することがある。物性値は、特に断りのない限り、常温（２５℃）、常圧（１気圧）における値である。樹脂の「ユニット」とは、１の単量体に由来する繰り返し単位を意味する。また、「（メタ）アクリル酸」、「（メタ）アクリレート」と記載した場合は、それぞれ「アクリル酸、メタクリル酸」、「アクリレート、メタクリレート」を意味する。
【００１１】
画像の発色性を向上させるには、記録媒体上で水分を含む液体成分が蒸発したインク（以下、「蒸発インク」とも記す）中の顔料の凝集性を高めることが重要である。そこで、本発明者らは、画像の発色性及び蒸発インク中の顔料の凝集性と相関関係を有するインクの物性について検討した。その結果、画像の発色性は、水分を含む液体成分が４５質量％蒸発したインク（蒸発インク）の粘度と高い相関関係を有することが判明した。記録ヘッドの吐出口から吐出されたインク中の４５質量％程度の液体成分は、記録媒体に付着するまでの過程や記録媒体に浸透する過程で蒸発すると推測される。また、インク中における顔料の粒子径とインクの粘度は、高い相関関係を有する。このため、画像の発色性は、液体成分が４５質量％蒸発したインクの粘度と高い相関関係を有すると考えられる。
【００１２】
次いで、本発明者らは、４５質量％が蒸発した顔料インクの粘度と、記録される画像の発色性との関係について検討した。その結果、４５質量％が蒸発した蒸発インクの粘度が２５ｍＰａ・ｓ以上であるインクで記録した画像の発色性が向上することが判明した。しかし、蒸発インクの粘度が２５ｍＰａ・ｓであるインクを用いると、回復機構により回収した廃インク中の顔料が液体成分の蒸発により凝集し、廃インク収容部で堆積してしまう、いわゆる廃インク堆積といった新たな課題が発生することがわかった。
【００１３】
本発明者らは、４５質量％が蒸発した蒸発インクの粘度が２５ｍＰａ・ｓ以上である第１インクと、第１インク以外の水性インクである第２インクとを混合した後、廃インク収容部に滴下する機構について検討した。その結果、廃インク堆積がある程度抑制されることがわかった。第１インクと第２インクが混ざり合うことで、第２インク中の水分が第１インク中へと持ち込まれる。これにより、第１インクの水分の蒸発に伴う顔料の凝集が抑制され、廃インク堆積がある程度抑制されると考えられる。そして、第１インクの液体成分の蒸発に伴う顔料の凝集をさらに抑制すべく、第１インクと第２インクを混合した後、スポンジなどの吸収部材を介在させず、廃インク収容部に直接滴下する機構について検討した。その結果、廃インク堆積はさらに抑制されたものの、未だ十分なレベルには至らないことが判明した。
【００１４】
廃インク収容部では、液体成分の蒸発に伴って廃インク中の顔料が凝集する。このため、廃インク堆積を抑制するには、液体成分が蒸発した第１インクの流動性を高めることが重要であると推測し、第１インクから液体成分が蒸発した蒸発インクの粘度に着目した。具体的には、第１インクの４５質量％が蒸発した第１蒸発インクの粘度を５００ｍＰａ・ｓ以下に設定した場合について検討した。その結果、液体成分の蒸発に伴う廃インク中の顔料の凝集はある程度抑制されたものの、未だ十分なレベルには至らないことがわかった。
【００１５】
次いで、本発明者らは、第２インクに水溶性のアクリル系樹脂を含有させることについて検討した。その結果、廃インク堆積はある程度抑制されるものの、未だ十分なレベルには至らないことが判明した。第１インクと第２インクが混ざると、第２インク中の水溶性のアクリル系樹脂が第１インク中の顔料に吸着し、顔料粒子間で立体反発力が作用するようになる。立体反発力が作用することで、液体成分が蒸発しても顔料が凝集しにくくなり、廃インク堆積がある程度抑制されたと考えられる。
【００１６】
さらに、本発明者らは、第２インク中にウレタン樹脂を含有させることについて検討した。その結果、廃インク堆積が有効に抑制されることが判明した。インクジェット用の水性インクに一般的に用いられるウレタン樹脂は、ウレタン結合やウレア結合などの水素結合性を持つ構造が集合してハードセグメントを構成するとともに、ポリオールなどに由来するユニットが柔軟性を担保するソフトセグメントを構成する。そして、ウレタン結合やウレア結合が集合したハードセグメントはウレタン樹脂のなかでも疎水性が低くなりやすいので、顔料に対する吸着効率が高くなり、ソフトセグメントが立体障害となって、顔料粒子間の立体反発力が強くなる。その結果、ウレタン樹脂を含有する第２インクを用いることで、廃インク堆積が有効に抑制されたと考えられる。
【００１７】
＜インクジェット記録方法及びインクジェット記録装置＞
本発明のインクジェット記録方法は、第１インク及び第２インクをそれぞれ吐出する吐出口を有する記録ヘッドと、吐出口からのインクの吐出状態を回復させる回復機構と、を備えたインクジェット記録装置を使用して記録媒体に画像を記録する方法である。回復機構は、画像の記録に用いない第１インクと第２インクを吐出口から排出及び混合した後に、例えば密閉状態で送液可能な送液部材（チューブなど）を介して廃インク収容部に直接滴下する機構である。また、本発明のインクジェット記録装置は、このインクジェット記録方法に用いる装置であり、第１インク及び第２インクをそれぞれ吐出する吐出口を有する記録ヘッドと、吐出口からのインクの吐出状態を回復させる回復機構とを備える。
【００１８】
図１は、本発明のインクジェット記録装置を構成する回復機構の一例を示す模式図である。図１に示す回復機構１００は、第１インク及び第２インクに対応する吐出口をそれぞれキャッピングするキャップ１０、１２と、キャップ１０、１２でキャッピングした吐出口から第１インクと第２インクを一括して吸引する吸引手段（不図示）とを備える。吸引手段としては、一般的なインクジェット記録装置に配設されるチューブポンプなどを挙げることができる。第１インク及び第２インクをそれぞれ吐出する吐出口は、記録ヘッド２０、２２の下面（吐出口面）にそれぞれ形成されている。記録ヘッド２０は、例えばブラックインクなどの第１インクが収容されたインク収容部３０に接続されている。また、記録ヘッド２２は、例えばカラーインクなどの第２インクが収容されたインク収容部３２に接続されている。キャップ１０、１２は、非記録時に記録ヘッド２０、２２を保護したり、吐出口からのインクの蒸発を軽減したりすべく、吐出口が形成された吐出口面を覆うようにキャッピングする部材である。
【００１９】
吐出口からのインクの吐出状態を回復させるための回復動作は、例えば、以下のように実施される。吐出口をキャップ１０、１２で覆うとともに、チューブポンプなどの吸引手段の駆動によりチューブ４０、４２内を負圧にする。チューブ４０、４２内を負圧にすることで、キャップ１０、１２で覆った吐出口から第１インク及び第２インクを一括して吸引して排出させることができる。吐出口から排出させたインクは、キャップ１０、１２に接続したチューブ４０、４２内をそれぞれ流動した後、チューブ連結部５０で混合され、廃インク収容部６０に直接滴下される。
【００２０】
第１インクと第２インクを混合することなく、それぞれ廃インク収容部に滴下すると、第１インク中の顔料が廃インク収容部で凝集してしまい、廃インク堆積が発生しやすい。また、第１インクと第２インクを混合した混合インクを廃インク収容部に直接滴下せず、例えば、スポンジなどの吸収部材に一旦吸収させたり、空気に曝される状態に置いたりすると、混合インク中の液体成分の蒸発が進行してしまう。このため、廃インク中の顔料が廃インク収容部で凝集してしまい、廃インク堆積が発生しやすくなる。
【００２１】
回復機構１００は、第１インク及び第２インクに対応する吐出口をそれぞれキャッピングするキャップ１０、１２と、キャップ１０、１２でキャッピングした吐出口から第１インクと第２インクを一括して吸引する吸引手段とを備えることが好ましい（図１）。このようなキャップと吸引手段を有する回復機構を備えたインクジェット記録装置を使用すると、吐出口から排出させた第１インクと第２インクを効果的に混合することができるので、廃インク堆積の抑制効果をより向上させることができる。
【００２２】
吸引手段を駆動させて、下記式（１）の関係を満たすように吐出口から第１インクと第２インクを一括して吸引することが好ましい。下記式（１）の関係を満たすように吐出口から第１インクと第２インクを一括して吸引することで、廃インク堆積の抑制効果をより向上させることができる。
（Ａ／３）≦Ｂ    ・・・（１）
Ａ：第１インクの吸引量（ｇ）
Ｂ：第２インクの吸引量（ｇ）
【００２３】
記録ヘッドの吐出口からインクを吐出する方式としては、インクに力学的エネルギーを付与する方式や、インクに熱エネルギーを付与する方式を挙げることができる。なかでも、インクに熱エネルギーを付与してインクを吐出する方式を採用することが好ましい。特定の第１インク及び第２インクを用いること、及び特定の回復機構を備えたインクジェット記録装置を使用すること以外、インクジェット記録方法の各工程は、公知のインクジェット記録方法と同様にすればよい。
【００２４】
（水性インク）
本発明のインクジェット記録方法では、水性インクである第１インク及び第２インクを使用する。第１インクは、顔料を含有する水性インクである。また、第２インクは、第１ウレタン樹脂を含有する水性インクである。以下、インクを構成する成分などについて説明する。以下、単に「インク」というときは、第１インクと第２インクのいずれをも意味する。
【００２５】
［顔料］
顔料は、インク中の液体成分の蒸発などによって急速に凝集する特性を有する。このため、顔料を含有する第１インクを用いることで、光学濃度が高く、発色性に優れた画像を記録することができる。一方、染料のみを色材として含有するインクを用いると、染料は記録媒体の内部にまで浸透するので、画像の発色性が不十分になりやすい。第２インクは、顔料を含有する顔料インクであってもよい。
【００２６】
顔料としては、カーボンブラック、炭酸カルシウム、酸化チタンなどの無機顔料；アゾ、フタロシアニン、キナクリドンなどの有機顔料を挙げることができる。カーボンブラックとしては、ファーネスブラック、ランプブラック、アセチレンブラック、チャンネルブラックなどいずれのカーボンブラックも使用することができる。調色などの目的のために、染料を併用してもよい。インク中の顔料の含有量（質量％）は、インク全質量を基準として、０．５０質量％以上１０．００質量％以下であることが好ましく、１．００質量％以上１０．００質量％以下であることがさらに好ましい。
【００２７】
顔料の分散方式としては、分散剤として樹脂を用いた樹脂分散顔料や、顔料の粒子表面に親水性基が結合している自己分散顔料などを挙げることができる。樹脂分散顔料に用いる樹脂（分散剤）は、アニオン性基を有する単量体に由来するアニオン性ユニットを含むことが好ましい。アニオン性基としては、カルボン酸基が好ましい。カルボン酸基を有する単量体としては、（メタ）アクリル酸、マレイン酸、イタコン酸、フマル酸などのα，β−エチレン性不飽和結合を有する単量体を挙げることができる。α，β−エチレン性不飽和結合を有する単量体は、カルボン酸無水物やカルボン酸塩であってもよい。カルボン酸塩としては、リチウム、ナトリウム及びカリウムなどのアルカリ金属塩、アンモニウム塩、並びに有機アンモニウム塩を挙げることができる。カルボン酸基を有する単量体は、（メタ）アクリル酸であることが好ましい。
【００２８】
分散剤として用いる樹脂は、さらに、アニオン性基を有しない単量体に由来するユニットを含むことが好ましい。アニオン性基を有しない単量体としては、スチレン、スチレン誘導体、ベンジル（メタ）アクリレートなどの芳香環を有する単量体；（メタ）アクリル酸エステルなどの脂肪族基を有する単量体などの疎水性単量体を挙げることができる。
【００２９】
自己分散顔料としては、カルボン酸基、スルホン酸基、ホスホン酸基などのアニオン性基が、顔料の粒子表面に直接又は他の原子団（−Ｒ−）を介して結合しているものを用いることができる。アニオン性基は、酸型及び塩型のいずれであってもよく、塩型である場合は、その一部が解離した状態及び全てが解離した状態のいずれであってもよい。アニオン性基が塩型である場合において、カウンターイオンとなるカチオンとしては、アルカリ金属カチオン、アンモニウム、有機アンモニウムなどを挙げることができる。他の原子団（−Ｒ−）の具体例としては、炭素原子数１乃至１２の直鎖又は分岐のアルキレン基；フェニレン基やナフチレン基などのアリーレン基；カルボニル基；イミノ基；アミド基；スルホニル基；エステル基；エーテル基などを挙げることができる。また、これらの基を組み合わせた基であってもよい。
【００３０】
自己分散顔料を顔料として用いることが好ましく、顔料種はカーボンブラックであることが好ましい。自己分散顔料は、樹脂分散顔料に比して顔料粒子同士の立体反発力が生じにくい。このため、樹脂分散顔料に比して、自己分散顔料のほうが液体成分の蒸発によってより急速に凝集しやすく、発色性にさらに優れた画像を記録することができる。また、樹脂分散顔料は凝集すると、樹脂分散剤が顔料から剥がれやすくなる。このため、凝集した樹脂分散顔料に水を加えても、顔料近傍に存在する分散剤の量が少ないため、再分散させることは困難な場合がある。これに対して、自己分散顔料は顔料の粒子表面に親水基が存在するため、凝集した場合であっても水を加えることで再分散させやすい。したがって、自己分散顔料が廃インク収容部で凝集した場合であっても、廃インクが上掛けされることで再分散しやすく、廃インク堆積がより生じにくくなる。
【００３１】
［染料］
第２インクには、染料を色材として含有させることができる。第２インク中の染料の含有量（質量％）は、インク全質量を基準として、０．１０質量％以上１５．００質量％以下であることが好ましく、１．００質量％以上１０．００質量％以下であることがさらに好ましい。
【００３２】
染料としては、直接染料、酸性染料、塩基性染料、分散染料、食用染料などを挙げることができる。なかでも、アニオン性基を有する染料を用いることが好ましい。染料骨格の具体例としては、アゾ、トリフェニルメタン、フタロシアニン、アザフタロシアニン、キサンテン、アントラピリドンなどを挙げることができる。
【００３３】
［ウレタン樹脂］
第２インクは第１ウレタン樹脂を含有する。第１ウレタン樹脂を含有する第２インクを用いることで、廃インク堆積の発生を抑制することができる。また、第１インクは、さらに第２ウレタン樹脂を含有することが好ましい。第２インクに含有させる第１ウレタン樹脂と、第２インクに含有させる第２ウレタン樹脂は、同一の樹脂であってもよく、異なる樹脂であってもよい。以下、単に「ウレタン樹脂」というときは、第１ウレタン樹脂と第２ウレタン樹脂のいずれをも意味する。第１インクが第２ウレタン樹脂を含有しないと、第１インク中の顔料にウレタン樹脂が吸着しないため、第１インク中の顔料粒子同士の立体反発力が弱く、廃インク堆積の抑制の程度がやや劣る場合がある。インク中のウレタン樹脂の含有量（質量％）は、インク全質量を基準として、０．１０質量％以上１０．００質量％以下であることが好ましい。
【００３４】
第１インク中、第２ウレタン樹脂の含有量（質量％）は、顔料の含有量（質量％）に対する質量比率で、０．２５倍以上１．００倍以下であることが好ましい。上記の質量比率が０．２５未満であると、顔料に対する第２ウレタン樹脂の量が少ないため、第２ウレタン樹脂が顔料に吸着しにくくなる。これにより、第２ウレタン樹脂による顔料粒子同士の立体反発力が弱く、廃インク堆積を抑制する程度がやや劣る場合がある。一方、上記の質量比率が１．００超であると、顔料に対する第２ウレタン樹脂の量が多い。このため、顔料に吸着せずインク中に溶解している第２ウレタン樹脂の量が多くなり、液体成分が蒸発した第１インク（第１蒸発インク）の粘度が上昇してしまい、廃インク収容部で顔料が凝集しやすくなる。その結果、廃インク堆積を抑制する程度がやや劣る場合がある。
【００３５】
ウレタン樹脂は、例えば、ポリイソシアネートと、それと反応する成分（ポリオールやポリアミン）とを反応させて得ることができる。また、架橋剤や鎖延長剤をさらに反応させたものであってもよい。
【００３６】
〔ポリイソシアネート〕
ポリイソシアネートは、その分子構造中に２以上のイソシアネート基を有する化合物である。ポリイソシアネートとしては、脂肪族ポリイソシアネートや芳香族ポリイソシアネートなどを用いることができる。脂肪族ポリイソシアネートの具体例としては、テトラメチレンジイソシアネート、ヘキサメチレンジイソシアネート、ドデカメチレンジイソシアネート、２，２，４−トリメチルヘキサメチレンジイソシアネート、２，４，４−トリメチルヘキサメチレンジイソシアネート、リジンジイソシアネート、２−メチルペンタン−１，５−ジイソシアネート、３−メチルペンタン−１，５−ジイソシアネートなどの鎖状構造を有するポリイソシアネート；イソホロンジイソシアネート、水素添加キシリレンジイソシアネート、４，４’−ジシクロヘキシルメタンジイソシアネート、１，４−シクロヘキサンジイソシアネート、メチルシクロヘキシレンジイソシアネート、１，３−ビス（イソシアネートメチル）シクロヘキサンなどの環状構造を有するポリイソシアネート；などを挙げることができる。
【００３７】
芳香族ポリイソシアネートの具体例としては、トリレンジイソシアネート、２，２’−ジフェニルメタンジイソシアネート、２，４’−ジフェニルメタンジイソシアネート、４，４’−ジフェニルメタンジイソシアネート、４，４’−ジベンジルジイソシアネート、１，５−ナフチレンジイソシアネート、キシリレンジイソシアネート、１，３−フェニレンジイソシアネート、１，４−フェニレンジイソシアネート、ジアルキルジフェニルメタンジイソシアネート、テトラアルキルジフェニルメタンジイソシアネート、α，α，α’，α’−テトラメチルキシリレンジイソシアネートなどを挙げることができる。
【００３８】
〔ポリオール〕
上記のポリイソシアネートとの反応によってウレタン樹脂を構成するユニットとなる成分としては、ポリオールを用いることができる。本発明における「ポリオール」とは、分子中に２以上のヒドロキシ基を有する化合物を意味する。具体的には、ポリエーテルポリオール、ポリエステルポリオール、ポリカーボネートポリオールなどの酸基を有しないポリオール；酸基を有するポリオール；などを挙げることができる。
【００３９】
酸基を有しないポリオールとしては、ポリエーテルポリオール、ポリエステルポリオール、ポリカーボネートポリオールなどの数平均分子量が４５０〜４，０００程度である長鎖ポリオールなどを挙げることができる。
【００４０】
酸基を有するポリオールとしては、構造中に、カルボン酸基、スルホン酸基、ホスホン酸基などの酸基を含むポリオールを挙げることができる。特に、酸基を有しないポリオールに加えて、ジメチロールプロピオン酸やジメチロールブタン酸などの酸基を有するポリオールをさらに用いて合成されたウレタン樹脂を用いることが好ましく、水溶性のウレタン樹脂を用いることがさらに好ましい。酸基は塩の形態であってもよい。塩を構成するカチオンとしては、リチウム、ナトリウム、カリウム、アンモニウム、有機アンモニウムなどのイオンを挙げることができる。水溶性ウレタン樹脂が酸基を有する場合、通常、酸基がアルカリ金属（リチウム、ナトリウム、カリウムなど）の水酸化物やアンモニア水などの中和剤により中和されることで水溶性を呈する。
【００４１】
〔ポリアミン〕
ポリアミンとしては、ジメチロールエチルアミン、ジエタノールメチルアミン、ジプロパノールエチルアミン、ジブタノールメチルアミンなどの複数のヒドロキシ基を有するモノアミン；エチレンジアミン、プロピレンジアミン、ヘキシレンジアミン、イソホロンジアミン、キシリレンジアミン、ジフェニルメタンジアミン、水素添加ジフェニルメタンジアミン、ヒドラジンなどの２官能ポリアミン；ジエチレントリアミン、トリエチレンテトラミン、テトラエチレンペンタミン、ポリアミドポリアミン、ポリエチレンポリイミンなどの３官能以上のポリアミン；などを挙げることができる。なお、便宜上、複数のヒドロキシ基と、１つの「アミノ基、イミノ基」を有する化合物も「ポリアミン」として列挙した。
【００４２】
〔架橋剤、鎖延長剤〕
ウレタン樹脂を合成する際には、架橋剤や鎖延長剤を用いることができる。通常、架橋剤はプレポリマーの合成の際に用いられ、鎖延長剤は予め合成されたプレポリマーに対して鎖延長反応を行う際に用いられる。基本的には、架橋剤や鎖延長剤としては、架橋や鎖延長など目的に応じて、水や、ポリイソシアネート、ポリオール、ポリアミンなどから適宜に選択して用いることができる。鎖延長剤として、ウレタン樹脂を架橋させることができるものを用いることもできる。
【００４３】
〔ウレタン樹脂の物性〕
ウレタン樹脂の酸価は、６０ｍｇＫＯＨ／ｇ以上１００ｍｇＫＯＨ／ｇ以下であることが好ましい。ウレタン樹脂の酸価は、電位差を利用したコロイド滴定により測定することができる。ウレタン樹脂の酸価は、酸基を有するポリオールに由来するユニットの含有量や、鎖延長剤及び架橋剤に由来するユニットの含有量を適宜変更することで調整することができる。ウレタン樹脂の重量平均分子量は、５，０００以上２５，０００以下であることが好ましい。ウレタン樹脂の重量平均分子量は、ゲルパーミエーションクロマトグラフィー（ＧＰＣ）により測定されるポリスチレン換算の値である。
【００４４】
［水性媒体］
インクは、水性媒体として少なくとも水を含有する水性のインクである。インクには、水、又は水及び水溶性有機溶剤の混合溶媒である水性媒体を含有させることができる。水としては、脱イオン水やイオン交換水を用いることが好ましい。水性インク中の水の含有量（質量％）は、インク全質量を基準として、１０．００質量％以上７０．００質量％以下であることが好ましい。水溶性有機溶剤としては、アルコール類、（ポリ）アルキレングリコール類、グリコールエーテル類、含窒素化合物類、含硫黄化合物類などのインクジェット用のインクに使用可能なものをいずれも用いることができる。
【００４５】
［その他の成分］
インクには、さらに、尿素やその誘導体、トリメチロールプロパン、及びトリメチロールエタンなどの２５℃で固体の水溶性有機化合物を含有させてもよい。
また、インクには、上記成分以外にも必要に応じて、消泡剤、界面活性剤、ｐＨ調整剤、粘度調整剤、防錆剤、防腐剤、防黴剤、酸化防止剤、還元防止剤など種々の添加剤を含有させてもよい。
【００４６】
［物性］
２５℃におけるインクのｐＨは、５．０以上１０．０以下であることが好ましく、７．０以上９．５以下であることがさらに好ましい。２５℃におけるインクの表面張力（静的表面張力）は、３０ｍＮ／ｍ以上５０ｍＮ／ｍ以下であることが好ましい。２５℃におけるインク（非蒸発インク）の粘度は、２ｍＰａ・ｓ以上１０ｍＰａ・ｓ以下であることが好ましい。
【００４７】
第１インクの表面張力γ１と、第２インクの表面張力γ２との差（γ１−γ２）は、３ｍＮ／ｍ以上であることが好ましく、４ｍＮ／ｍ以上であることがさらに好ましく、５ｍＮ／ｍ以上であることが特に好ましい。第１インクの表面張力γ１と、第２インクの表面張力γ２との差が小さすぎると、第１インクと第２インクが混ざりにくくなることがあり、廃インク堆積の抑制の程度がやや劣る場合がある。第１インクの表面張力γ１と、第２インクの表面張力γ２との差（γ１−γ２）は、１５ｍＮ／ｍ以下であることが好ましく、１２ｍＮ／ｍ以下であることがさらに好ましく、１０ｍＮ／ｍ以下であることが特に好ましい。
【００４８】
［蒸発インクの粘度］
第１インクの４５質量％が蒸発した第１蒸発インクの粘度η１は、２５ｍＰａ・ｓ以上５００ｍＰａ・ｓ以下である。第１蒸発インクの粘度η１が２５ｍＰａ・ｓ未満であると、記録媒体上における顔料の凝集性が低く、画像の発色性が不十分になる。一方、第１蒸発インクの粘度η１が５００ｍＰａ・ｓ超であると、顔料の凝集性が高すぎてしまい、廃インク収容部で廃インク堆積が発生しやすくなる。
【００４９】
インクジェット記録方法では、複数種の液体を互いに反応させ、増粘させる技術が知られている。この場合、混合物の粘度はその組成に依存し、各液体のそれぞれについての粘度から混合物の粘度を推定するのは困難である。一方、本発明で用いる第１インク及び第２インクは混合によって増粘する反応系のインクである必要はない。したがって、水分が４５質量％蒸発したときの蒸発粘度は、「第１蒸発インク≧第１蒸発インク＋第２蒸発インク≧第２蒸発インク」及び「第２蒸発インク≧第１蒸発インク＋第２蒸発インク≧第１蒸発インク」のいずれかの関係を満たすことになる。このように、本発明で好適に用いることができる第１インク及び第２インクは、互いに混合しても顕著に増粘しないので、混合物の粘度は、各蒸発インクの和から推定でき、以下の関係を満たすことが好ましい。すなわち、第１蒸発インクの粘度η１と、第２インクの４５質量％が蒸発した第２蒸発インクの粘度η２との和（η１＋η２）は、３００ｍＰａ・ｓ以下であることが好ましい。第１蒸発インクの粘度と第２蒸発インクの粘度η２の和（η１＋η２）が３００ｍＰａ・ｓ超であると、液体成分が蒸発した廃インク中の顔料の凝集性が高くなりやすく、廃インク堆積の抑制の程度がやや劣る場合がある。第１蒸発インクの粘度η１と、第２インクの４５質量％が蒸発した第２蒸発インクの粘度η２との和（η１＋η２）は、４０ｍＰａ・ｓ以上であることが好ましい。
【００５０】
第１蒸発インクの粘度η１と、第２蒸発インクの粘度η２との差（η１−η２）は、０ｍＰａ・ｓ以上２５０ｍＰａ・ｓ以下であることが好ましい。第１蒸発インクの粘度η１と第２蒸発インクの粘度η２の差（η１−η２）が０ｍＰａ・ｓ未満であると、第１蒸発インクよりも第２蒸発インクの流動性が低く、第１インクと第２インクを混合した混合インクは、第１インクよりも高粘度である。このため、第２インク中の第１ウレタン樹脂によって第１インク中の顔料の凝集がある程度抑制されるものの、混合インクの流動性が低下して顔料が凝集しやすくなるので、廃インク堆積の抑制の程度がやや劣る場合がある。一方、第１蒸発インクの粘度η１と第２蒸発インクの粘度η２の差（η１−η２）が２５０ｍＰａ・ｓ超であると、第１蒸発インクは第２蒸発インクよりも流動性が低く、混合インクの流動性も低下する。このため、廃インク中の顔料の凝集性が高まりやすくなり、廃インク堆積の抑制の程度がやや劣る場合がある。
【００５１】
第２蒸発インクの粘度η２は、４０ｍＰａ・ｓ以下であることが好ましい。第２蒸発インクの粘度η２が４０ｍＰａ・ｓ超であると、廃インク中の顔料の凝集性が高まりやすく、廃インク堆積の抑制の程度がやや劣る場合がある。第２蒸発インクの粘度η２は、１０ｍＰａ・ｓ以上であることが好ましく、２０ｍＰａ・ｓ以上であることがさらに好ましい。
【実施例】
【００５２】
以下、実施例及び比較例を挙げて本発明をさらに詳細に説明するが、本発明は、その要旨を超えない限り、下記の実施例によって何ら限定されるものではない。成分量に関して「部」及び「％」と記載しているものは特に断らない限り質量基準である。
【００５３】
＜顔料分散液の調製＞
（顔料分散液１）
水５．５ｇに濃塩酸５．０ｇを溶かした溶液を５℃に冷却した状態とし、この状態で４−アミノ−１，２−ベンゼンジカルボン酸１．５ｇを加えた。この溶液の入った容器をアイスバスに入れ、撹拌して溶液の温度を１０℃以下に保持しながら、５℃の水９．０ｇに亜硝酸ナトリウム１．８ｇを溶かして得た溶液を加えた。１５分間撹拌後、比表面積２５０ｍ２／ｇ、ＤＢＰ吸油量１４０ｍＬ／１００ｇのカーボンブラック６．０ｇを撹拌下で加えた。さらに１５分間撹拌してスラリーを得た。得られたスラリーをろ紙（商品名「標準用濾紙Ｎｏ．２」、アドバンテック製）でろ過し、粒子を十分に水洗し、１１０℃のオーブンで乾燥させた。その後、イオン交換法によりナトリウムイオンをカリウムイオンに置換して、顔料の粒子表面に−Ｃ６Ｈ３−（ＣＯＯＫ）２基が結合した自己分散顔料を得た。適量の水を添加して顔料の含有量を調整し、顔料の含有量が１５．０％である顔料分散液１を得た。
【００５４】
（顔料分散液２）
顔料１５．０部、樹脂分散剤の水溶液３０．０部、及び水５５．０部を混合し、サンドグラインダーで１時間分散させた後、遠心分離して粗大粒子を含む非分散物を除去した。顔料としては、カーボンブラック（商品名「Ｐｒｉｎｔｅｘ８５」、オリオンエンジニアドカーボンズ製）を用いた。樹脂分散剤の水溶液としては、スチレン−アクリル酸共重合体（組成（モル比）＝３３：６７）を酸価と等モル量の１０％水酸化カリウム水溶液で中和し、適量のイオン交換水を添加して得た、樹脂（固形分）の含有量が２０．０％である水溶液を用いた。スチレン−アクリル酸共重合体の酸価は１５０ｍｇＫＯＨ／ｇであり、重量平均分子量８，０００であった。ポアサイズ３．０μｍのミクロフィルター（富士フイルム製）にて加圧ろ過した後、適量のイオン交換水を加えて顔料分散液２を調製した。顔料分散液２中の顔料の含有量は１５．０％、樹脂の含有量は３．０％であった。
【００５５】
（顔料分散液３）
イオン交換水５００．０部及びカーボンブラック（顔料）１５．０部を混合し、１５，０００ｒｐｍで３０分間撹拌して顔料を予備湿潤させた。イオン交換水４，４８５部を加え、高圧ホモジナイザーで分散させて分散液Ａを得た。得られた分散液Ａ中の顔料の平均粒子径は１１０ｎｍであった。得られた分散液Ａを高圧容器に入れて３．０ＭＰａに加圧した後、オゾン濃度１００ｐｐｍのオゾン水を導入し、顔料をオゾン酸化処理して分散液Ｂを得た。水酸化カリウムを用いて分散液ＢのｐＨを１０．０に調整した後、固形分濃度を調整して顔料分散液３を得た。顔料分散液３には、顔料の粒子表面に−ＣＯＯＫ基が結合した自己分散顔料が含まれていた。顔料分散液３中の顔料の含有量は１５．０％であった。
【００５６】
（顔料分散液４）
顔料の種類をＣ．Ｉ．ピグメントブルー１５：３に変更したこと以外は、前述の顔料分散液２の場合と同様にして顔料分散液４を得た。顔料分散液４中の顔料の含有量は１５．０％、樹脂の含有量は３．０％であった。
【００５７】
（顔料分散液５）
Ｃ．Ｉ．ピグメントブルー１５：４の粒子表面に−Ｃ６Ｈ３−（ＣＯＯＮａ）２基が結合した自己分散顔料が水中に分散された状態の顔料分散液（商品名「ＣＡＢ−Ｏ−ＪＥＴ２５０Ｃ」、キャボット製）を用意した。この顔料分散液に水を加えて、顔料の含有量が１５．０％となるように分散させて顔料分散液５を調製した。
【００５８】
（顔料分散液６）
顔料の種類をＣ．Ｉ．ピグメントレッド１２２に変更したこと以外は、前述の顔料分散液２の場合と同様にして顔料分散液６を得た。顔料分散液６中の顔料の含有量は１５．０％、樹脂の含有量は３．０％であった。
【００５９】
（顔料分散液７）
顔料の種類をＣ．Ｉ．ピグメントイエロー７４に変更したこと以外は、前述の顔料分散液２の調製と同様にして顔料分散液７を得た。顔料分散液７中の顔料の含有量は１５．０％、樹脂の含有量は３．０％であった。
【００６０】
＜ウレタン樹脂の合成＞
撹拌機、温度計、窒素ガス導入管、及び還流管を備えた４つ口フラスコを用意した。この４つ口フラスコに、表１に示す量（単位：部）のイソホロンジイソシアネート、ポリプロピレングリコール（数平均分子量２，０００）、ジメチロールプロピオン酸、及びメチルエチルケトン３００．０部を入れた。窒素ガス雰囲気下、８０℃で６時間反応させた後、表１に示す量（単位：部）のエチレンジアミンを添加し、生成物が所定の重量平均分子量となるまで８０℃で反応させて反応液を得た。得られた反応液を４０℃まで冷却した後、イオン交換水を添加し、ホモミキサーで高速撹拌しながら水酸化カリウム水溶液を添加して液体を得た。加熱減圧して得られた液体からメチルエチルケトンを留去し、ウレタン樹脂（固形分）の含有量が２０．０％である、ウレタン樹脂１、２を含む液体をそれぞれ得た。ウレタン樹脂の特性を表１に示す。ウレタン樹脂の酸価は、水酸化カリウム−メタノール滴定液を用いた電位差滴定により測定した。ウレタン樹脂の重量平均分子量はＧＰＣにより測定した。ＧＰＣの条件を以下に示す。
【００６１】
・装置：Ａｌｌｉａｎｃｅ  ＧＰＣ  ２６９５（Ｗａｔｅｒｓ製）
・カラム：Ｓｈｏｄｅｘ  ＫＦ−８０６Ｍの４連カラム（昭和電工製）
・移動相：テトラヒドロフラン（特級）
・流速：１．０ｍＬ／ｍｉｎ
・オーブン温度：４０．０℃
・試料溶液の注入量：０．１ｍＬ
・検出器：ＲＩ（屈折率）
・ポリスチレン標準試料：ＰＳ−１及びＰＳ−２（Ｐｏｌｙｍｅｒ  Ｌａｂｏｒａｔｏｒｉｅｓ製、分子量：７，５００，０００、２，５６０，０００、８４１，７００、３７７，４００、３２０，０００、２１０，５００、１４８，０００、９６，０００、５９，５００、５０，４００、２８，５００、２０，６５０、１０，８５０、５，４６０、２，９３０、１，３００、５８０の１７種）
【００６２】
2020146883.tif 000003
【００６３】
＜インクの調製＞
（インク１−１〜１−２０、インク２−１〜２−１４）
表２−１、２−２、３−１、及び３−２の上段に示す各成分（単位：％）を混合し、十分撹拌した後、ポアサイズ３．０μｍのミクロフィルター（富士フイルム製）にて加圧ろ過して、各インクを調製した。表２−１、２−２、３−１、及び３−２中、「アセチレノールＥ１００」、「アセチレノールＥ６０」は、いずれも、川研ファインケミカル製のノニオン性界面活性剤（アセチレングリコールエチレンオキサイド付加物）の商品名である。ポリエチレングリコールの数平均分子量は１，０００であった。表２−１、２−２、３−１、及び３−２の下段にインクの特性を示す。「蒸発インクの粘度」は、Ｅ型粘度計（商品名「ＲＥ−８０Ｌ」、ＴＯＫＩ製）を使用して測定した。
【００６４】
2020146883.tif 000004
【００６５】
2020146883.tif 000005
【００６６】
2020146883.tif 000006
【００６７】
2020146883.tif 000007
【００６８】
（インク１−２１）
以下に示す各成分を混合し、十分撹拌した後、ポアサイズ３．０μｍのミクロフィルター（富士フイルム製）にて加圧ろ過して、インク１−２１を調製した。樹脂分散剤としては、スチレン−アクリル酸共重合体系樹脂（商品名「ジョンクリル５３８Ｊ」、ＢＡＳＦ製）を用いた。樹脂エマルジョンとしては、ウレタン樹脂（商品名「Ｍ−１０６４」、第一工業製薬製）のエマルジョンを用いた。得られたインク１−２１中、第２ウレタン樹脂の含有量（質量％）は、顔料の含有量（質量％）に対する質量比率で、０．１０倍であった。インク１−２１の表面張力γ１は２９ｍＮ／ｍであり、第１蒸発インクの粘度η１は２２ｍＰａ・ｓであった。
【００６９】
・Ｃ．Ｉ．ピグメントバイオレット１９：５．００％
・樹脂分散剤：２．００％
・樹脂エマルジョン：０．５０％
・グリセリン：１２．００％
・トリエチレングリコール：７．００％
・１，２−ヘキサンジオール：３．８０％
・２−ピロリドン：４．００％
・界面活性剤１（商品名「サーフィノールＤＦ１１０Ｄ」、日信化学工業製）：０．０７％
・界面活性剤２（商品名「ＢＹＫ３４８」、ビックケミー製）：０．８０％
・純水：６４．８３％
【００７０】
（インク２−１５）
以下に示す各成分を混合し、十分撹拌した後、ポアサイズ３．０μｍのミクロフィルター（富士フイルム製）にて加圧ろ過して、インク２−１５を調製した。樹脂分散剤及び樹脂エマルジョンは、インク１−２１の調製に用いたものと同一のものである。得られたインク２−１５中、第１ウレタン樹脂の含有量（質量％）は、顔料の含有量（質量％）に対する質量比率で、２．１０倍であった。インク２−１５の表面張力γ２は２９ｍＮ／ｍであり、第２蒸発インクの粘度η２は１０ｍＰａ・ｓであった。
【００７１】
・Ｃ．Ｉ．ピグメントブルー１５：３：１．００％
・樹脂分散剤：０．４０％
・樹脂エマルジョン：２．１０％
・グリセリン：１０．００％
・トリエチレングリコール：１２．８０％
・１，２−ヘキサンジオール：５．００％
・界面活性剤１（商品名「サーフィノールＤＦ１１０Ｄ」、日信化学工業製）：０．０３％
・界面活性剤２（商品名「ＢＹＫ３４８」、ビックケミー製）：０．５０％
・純水：６８．１７％
【００７２】
＜評価＞
調製した各インクをインクカートリッジにそれぞれ充填し、表４に示す組み合わせでインクジェット記録装置に装着して以下に示す各評価を行った。以下に示す各項目の評価基準で、「ＡＡ」及び「Ａ」、「Ｂ」を許容できるレベル、「Ｃ」を許容できないレベルとした。結果を表５に示す。
【００７３】
（画像の発色性）
熱エネルギーの作用によりインクを吐出する記録ヘッドを搭載したインクジェット記録装置（商品名「ＭＡＸＩＦＹ  ＩＢ４０３０」、キヤノン製）にインクカートリッジを装着した。このインクジェット記録装置を使用し、１／６００インチ×１／６００インチの単位領域に約２０ｎｇのインク滴を付与する条件で、以下に示す４種の記録媒体にベタ画像（３ｃｍ×１ｃｍ）を記録した。反射濃度計（商品名「ＲＤ−９１８」、マクベス製）を使用して記録したベタ画像の光学濃度を測定した。測定した光学濃度の平均値を算出し、以下に示す評価基準にしたがって画像の発色性を評価した。
【００７４】
［記録媒体］
・商品名「ＰＢ−ＰＡＰＥＲ」（キヤノン製）
・商品名「ＣＳ−６８０」（キヤノン製）
・商品名「Ｃａｎｏｎ  Ｒｅｃｙｃｌｅｄ  Ｃｌａｓｓｉｃ」（キヤノン製）
・商品名「ｈｐＢｒｉｇｈｔＷｈｉｔｅ」（ｈｐ製）
【００７５】
ＡＡ：光学濃度の平均値が１．５０以上であった。
Ａ：光学濃度の平均値が１．４５以上１．５０未満であった。
Ｂ：光学濃度の平均値が１．４０以上１．４５未満であった。
Ｃ：光学濃度の平均値が１．４０未満であった。
【００７６】
（廃インク堆積）
以下に示す（ｉ）及び（ｉｉ）のいずれかの機構を選択できるように、インクジェット記録装置（商品名「ＭＡＸＩＦＹ  ＩＢ４０３０」、キヤノン製）の回復機構を改造した。さらに、記録ヘッドの吐出口から第１インクと第２インクを吸引するタイミングや吸引量を調節できるようにインクジェット記録装置を改造した。
（ｉ）第１インクと第２インクを混合した後にチューブから廃インク収容部に直接滴下する機構
（ｉｉ）第１インクと第２インクが混合せずに、チューブから廃インク収容部にそれぞれ直接滴下する機構
【００７７】
このインクジェット記録装置を使用し、温度３０℃、相対湿度１０％の環境下、Ａ４サイズの記録媒体（商品名「ＰＢ  ＰＡＰＥＲ」、キヤノン製）３，５００枚に、記録デューティが７％であるベタ画像（１９ｃｍ×２６ｃｍ）を１０分間隔で記録した。また、１００枚分の記録媒体にベタ画像を記録する毎に１回の頻度で、第１インクと第２インクをそれぞれの吐出口から吸引するように回復機構を制御した。そして、所定枚数の記録媒体にベタ画像を記録する毎に廃インク収容部の底を目視で確認し、以下に示す評価基準にしたがって廃インク堆積を評価した。
【００７８】
ＡＡ：１０，０００枚記録後、廃インク収容部の底に廃インクが堆積していなかった。
Ａ：５，０００枚記録後、廃インク収容部の底に廃インクが堆積していなかった。
Ｂ：３，５００枚記録後、廃インク収容部の底に廃インクが堆積していなかった。
Ｃ：３，５００枚記録後、廃インク収容部の底に廃インクが堆積していた。
【００７９】
2020146883.tif 000008
【００８０】
2020146883.tif 000009
【符号の説明】
【００８１】
１０、１２：キャップ
２０、２２：記録ヘッド
３０、３２：インク収容部
４０、４２：チューブ
５０：チューブ連結部
６０：廃インク収容部
１００：回復機構
【図１】
2020146883.tif 000010